【手続補正書】
【提出日】平成17年12月15日(2005.12.15)
【手続補正１】
【補正対象書類名】特許請求の範囲
【補正対象項目名】全文
【補正方法】変更
【補正の内容】
【特許請求の範囲】
【請求項１】
凝集性相と、その中に分散されており、体積平均粒径２〜１００ｎｍを有し、一般式：ＭIIＭIIIＯ4〔式中、ＭIIは、少なくとも２つの異なる二価金属を含む第１の金属成分であり、ＭIIIは、少なくとも１つの三価金属を含むもう１つの金属成分である。ただし、各金属の化学量論組成は混合酸化物が電気的中性であるように選択されている。〕を有する少なくとも１つの混合金属酸化物を含む超常磁性ナノスケール粒子の少なくとも１つの粒状相とを含有するナノ粒状組成物であって、該粒子の表面の少なくとも一部の上に、イオノゲン、イオンおよび／または非イオン界面活性基を有する少なくとも１つの化合物を含有する単層または多層被覆が供給されていることを特徴とする、ナノ粒状組成物。
【請求項２】
混合酸化物が、一般式：(Ｍa1-x-yＭbxＦｅy)IIＦｅ2IIIＯ4
〔式中、
Ｍaは、Ｍｎ、Ｃｏ、Ｎｉ、Ｍｇ、Ｃａ、Ｃｕ、Ｚｎ、ＹおよびＶから選ばれ、
Ｍbは、ＺｎおよびＣｄから選ばれ、
ｘは、０.０５〜０.９５、好ましくは０.１〜０.８であり、
ｙは、０〜０.９５であり、
ｘおよびｙの合計は、１を超えない。〕
を有するフェライト、およびこれらの混合物から選ばれていることを特徴とする請求項１に記載の組成物。
【請求項３】
混合酸化物が、一般式：(Ｍa1-x-yＭbxＦｅy)IIＦｅ2IIIＯ4
〔式中、
Ｍaは、Ｍｎ、ＣｏおよびＮｉから選ばれ、
Ｍbは、ＺｎおよびＣｄから選ばれ、
ｘは、０.０５〜０.９５、好ましくは０.１〜０.８であり、
ｙは、０〜０.９５であり、
ｘおよびｙの合計は、１を超えない。〕
を有するフェライト、およびこれらの混合物から選ばれていることを特徴とする請求項２に記載の組成物。
【請求項４】
体積平均粒径が、４〜５０ｎｍの範囲、好ましくは５〜３０ｎｍの範囲、より好ましくは６〜１５ｎｍの範囲であることを特徴とする請求項１〜３のいずれかに記載の組成物。
【請求項５】
界面活性基を有する化合物が、無機強酸の塩、飽和および不飽和脂肪酸、第４級アンモニウム化合物、シラン並びにこれらの混合物から選ばれていることを特徴とする請求項１〜４のいずれかに記載の組成物。
【請求項６】
凝集性相が、水、有機溶媒、重合性モノマー、ポリマーおよびこれらの混合物から選ばれていることを特徴とする請求項１〜５のいずれかに記載の組成物。
【請求項７】
接着剤組成物の形態の請求項１〜６のいずれかに記載の組成物。
【請求項８】
組成物を、交番磁界または電磁界にさらすことを特徴とする請求項１〜７のいずれかに記載の組成物の加熱方法。
【請求項９】
組成物を、周波数３０Ｈｚ〜１００ＭＨｚを有する交番磁界にさらすことを特徴とする請求項８に記載の方法。
【請求項１０】
使用するナノスケール粒子が、磁気緩和時間１０ｎｓ〜１００ｍｓ、好ましくは５０ｎｓ〜１０ｍｓを有することを特徴とする請求項９に記載の方法。
【請求項１１】
組成物を、周波数０.３〜３００ＧＨｚを有するマイクロ波放射の交番電磁界、および任意に磁界の強さ０.００１〜１０テスラを有する直流磁界にさらすことを特徴とする請求項８に記載の方法。
【請求項１２】
組成物を、交番磁界により導入したエネルギーに関係なく、単に最大温度に加熱することができ、キュリー温度がその最大温度に相当するように選ばれた二価金属が、使用するナノスケール粒子に含有されていることを特徴とする請求項８〜１１のいずれかに記載の方法。
【請求項１３】
粒子が交番磁界により加熱される場合に粒子の磁気緩和時間は交番磁界に相関し、粒子が交番電磁界により加熱される場合にその共振周波数は交番電磁界に相関するように選択された二価金属が、使用するナノスケール粒子に含有されていることを特徴とする請求項８〜１２のいずれかに記載の方法。
【請求項１４】
ｉ）凝集性相が少なくとも１つの重合性モノマーおよび／または少なくとも１つの熱若しくはＵＶ硬化性ポリマーを含む、請求項１〜７のいずれかに記載の組成物を、少なくとも１つの基材表面の少なくとも一部に適用し、
ii）基材表面を、相互に、組成物が適用された領域で接触させ、
iii）基材を、組成物が適用された領域において、交番磁界または電磁界にさらすことにより加熱する
ことを特徴とする２つの基材表面間で接着層を形成する方法。
【請求項１５】
結合基材を、任意に機械負荷の下で相互から分離することができるように、組成物を、交番磁界または電磁界にさらすことにより加熱し、接着層を、熱可塑性接着層の場合に軟化点を超えて加熱し、熱硬化性接着層の場合に逆開裂が生ずる温度に加熱する、請求項１〜７のいずれかに記載の組成物を含有する接着層を解離させる方法。
【請求項１６】
交番磁界または交番電磁界により加熱することができるナノ粒状二相または多相組成物の分散相としての、請求項１〜６のいずれかに記載の超常磁性ナノスケール粒子の使用。
【手続補正２】
【補正対象書類名】明細書
【補正対象項目名】発明の名称
【補正方法】変更
【補正の内容】
【発明の名称】ナノ粒状組成物
【手続補正３】
【補正対象書類名】明細書
【補正対象項目名】０００１
【補正方法】変更
【補正の内容】
【０００１】
本発明は、超常磁性ナノスケール粒子の形態の少なくとも１つの混合金属酸化物を含有するナノ粒状組成物、そのような組成物を加熱する方法、および該組成物をベースとする接着層を形成および解離させる方法に関する。
【手続補正４】
【補正対象書類名】明細書
【補正対象項目名】０００２
【補正方法】変更
【補正の内容】
【０００２】
ナノメートルの範囲の粒度を有する粒子（ナノスケール粒子）の組成物は、産業の多くの部門で使用される。これは、特に、磁性、強誘電性または圧電性を有する粒子を含有し、交番磁界、電界または電磁界を使用して加熱することができる分散物にあてはまる。そのような分散物は、例えば接着剤およびシーラントを製造するために使用され、これらは、交番磁界、電界または電磁界の適用により誘導される熱の作用下で硬化するか、またはその場合に存在する接着層が解離される。産業の多くの部門、特に金属加工産業、例えば航空機産業、自動車産業において、多用途車の製造および関連する供給業者の産業において、または機械および家庭電化製品の製造においてさえ、および建築産業において、対応する接着剤およびシーラントは、同じまたは異なる金属および非金属の基材を一緒に接着または封止により接合するために、ますます使用されている。この構造部材の接合方法は、通常の接合技術、例えばリベット締め、ねじりまたは溶接にますます取って代わっている。なぜなら結合／封止は、例えば使用部材の可能なリサイクルに関して、多くの技術的利点を提供するからである。
【手続補正５】
【補正対象書類名】明細書
【補正対象項目名】０００８
【補正方法】変更
【補正の内容】
【０００８】
本発明が取り組む課題は、先行技術から知られている組成物よりも導入エネルギーの良好な利用を確保するナノ粒状組成物を提供することであった。それらは、接着性を加熱により変更し得る接着剤組成物として、またはそれを製造するために特に適している。
【手続補正６】
【補正対象書類名】明細書
【補正対象項目名】０００９
【補正方法】変更
【補正の内容】
【０００９】
驚くべきことに、この課題は、二価および三価の金属成分を含み、その二価の金属成分が少なくとも２つの異なる二価金属を含み、体積平均粒径２０〜１００ｎｍを有する超常磁性ナノスケール粒子の形態である少なくとも１つの混合金属酸化物を、分散物中に含有するナノ粒状組成物により解決されることを見出した。
【手続補正７】
【補正対象書類名】明細書
【補正対象項目名】００１０
【補正方法】変更
【補正の内容】
【００１０】
従って本発明は、凝集性相と、その中に分散されており、体積平均粒径２〜１００ｎｍを有し、一般式：ＭIIＭIIIＯ4〔式中、ＭIIは、少なくとも２つの異なる二価金属を含む第１の金属成分であり、ＭIIIは、少なくとも１つの三価金属を含むもう１つの金属成分である。ただし、各金属の化学量論組成は混合酸化物が電気的中性であるように選択されている。〕を有する少なくとも１つの混合金属酸化物を含む超常磁性ナノスケール粒子の少なくとも１つの粒状相とを含有するナノ粒状組成物であって、該粒子の表面の少なくとも一部の上に、イオノゲン、イオンおよび／または非イオン界面活性基を有する少なくとも１つの化合物を含有する単層または多層被覆が供給されていることを特徴とする、ナノ粒状組成物に関する。
【手続補正８】
【補正対象書類名】明細書
【補正対象項目名】００１１
【補正方法】変更
【補正の内容】
【００１１】
本発明に従い使用される金属酸化物は、好ましくはスピネル型の複酸化物である。式：ＭIIＦｅ2Ｏ4〔式中、ＭIIは、少なくとも２つの異なる二価金属を含む金属成分である。〕を有するフェライトを、好ましくは使用する。二価金属の１つは、Ｍｎ、Ｆｅ、Ｃｏ、Ｎｉ、Ｍｇ、Ｃａ、Ｃｕ、Ｚｎ、ＹおよびＶから、とりわけＭｎ、Ｆｅ、ＣｏおよびＮｉから選ばれる。少なくとも１つの他のものは、好ましくはＺｎおよびＣｄから選ばれる。１つの特定の実施態様において、本発明のナノ粒状組成物は、一般式：(Ｍa1-x-yＭbxＦｅy)IIＦｅ2IIIＯ4
〔式中、
Ｍaは、Ｍｎ、Ｃｏ、Ｎｉ、Ｍｇ、Ｃａ、Ｃｕ、Ｚｎ、ＹおよびＶから、とりわけＭｎ、ＣｏおよびＮｉから選ばれ、
Ｍbは、ＺｎおよびＣｄから選ばれ、
ｘは、０.０５〜０.９５、好ましくは０.１〜０.８であり、
ｙは、０〜０.９５であり、
ｘおよびｙの合計は、１を超えない。〕
を有するフェライト、およびこれらの混合物から選ばれる、少なくとも１つの混合金属酸化物を含有する。
【手続補正９】
【補正対象書類名】明細書
【補正対象項目名】００１３
【補正方法】変更
【補正の内容】
【００１３】
別の特に好ましい実施態様において、本発明の組成物は、一般式：Ｍｎ1-xＭbxＦｅ2Ｏ4〔式中、Ｍbは、ＺｎおよびＣｄ、とりわけＺｎから選ばれ、ｘ＝０.２〜０.５、とりわけ０.３〜０.４である。〕を有するフェライトを含有する。
別の特に好ましい実態態様において、本発明の組成物は、一般式：Ｃｏ1-xＭbxＦｅ2Ｏ4〔式中、Ｍbは、ＺｎおよびＣｄ、とりわけＺｎから選ばれ、ｘ＝０.２〜０.８、とりわけ０.４〜０.６である。〕を有するフェライトを含有する。
【手続補正１０】
【補正対象書類名】明細書
【補正対象項目名】００１４
【補正方法】変更
【補正の内容】
【００１４】
別の特に好ましい実施態様において、本発明の組成物は、一般式：Ｎｉ1-xＭbxＦｅ2Ｏ4〔式中、Ｍbは、ＺｎおよびＣｄ、とりわけＺｎから選ばれ、ｘ＝０.３〜０.８、とりわけ０.５〜０.６である。〕を有するフェライトを含有する。
他の特に好ましい実施態様は、一般式：Ｌｉ1-xＺｎ2xＦｅ5-xＯ8〔式中ｘ＝０〜１、とりわけ少なくとも０.１である。〕を有するリチウム亜鉛フェライトを含有する。その一例は、ＬｉＦｅ5Ｏ8である。
【手続補正１１】
【補正対象書類名】明細書
【補正対象項目名】００１５
【補正方法】変更
【補正の内容】
【００１５】
本発明における「ナノスケール粒子」は、多くて１００ｎｍの体積平均粒径を有する粒子である。好ましい粒度範囲は、４〜５０ｎｍ、とりわけ５〜３０ｎｍ、特に好ましい実施態様において６〜１５ｎｍである。そのような粒子は、その大きさ、粒度分布およびモルフォロジに関する高い均一性により区別される。粒度は、好ましくはＵＰＡ（Ultrafine Particle Analyzer(超微粒子分析器)）法、例えばレーザー光後方散乱（laser light back scattering）により測定される。さらに、本発明に従い使用されるナノスケール粒子およびそれらを含有する組成物は、超常磁性である。
【手続補正１２】
【補正対象書類名】明細書
【補正対象項目名】００１６
【補正方法】変更
【補正の内容】
【００１６】
交番磁界および電磁界は、エネルギーを本発明のナノ粒状組成物中に導入するために適している。交番磁界を使用する場合、使用される超常磁性粒子は、それらがヒステリシスまたは残留磁気をまったく有さないということにより、先行技術から知られている常磁性粒子と区別される。これは、明確により有効な、エネルギー導入、並びに粒子およびそれらを囲む凝集性相についての加熱速度を導く。
【手続補正１３】
【補正対象書類名】明細書
【補正対象項目名】００１７
【補正方法】変更
【補正の内容】
【００１７】
有利に、本発明に従い使用される超常磁性ナノスケール粒子は、エネルギーが高周波交番磁界により導入される場合に、粒子のキュリー温度および磁気緩和時間の両方が、最適化されることを可能にする。キュリー温度は、磁性材料を交番磁界または電磁界の作用により加熱することができる最大温度である。従ってそれは、過熱に対する固有の保護を意味する。なぜならナノ粒状組成物の達し得る最大温度が限定されるからである。それゆえ凝集性相の過度の加熱を、粒子をキュリー温度により適切に選択することによって回避することができる。キュリー温度は、異なる二価金属の種類および特定量を適切に選択することにより制御される。例えばＣｏＦｅ2Ｏ4、ＭｎＦｅ2Ｏ4またはＮｉＦｅ2Ｏ4種のフェライトにおいてそのキュリー温度は、Ｚｎ含有量を増加させることで減少させることができる。Ｃｏ-Ｚｎフェライトのキュリー温度は、化学量論的に類似するＭｎ-Ｚｎフェライトのキュリー温度を超え、次いでＭｎ-Ｚｎフェライトのキュリー温度は、化学量論的に類似するＮｉ-Ｚｎフェライトのキュリー温度を超える。或るフェライトのキュリー温度を計算するために適当な方法は、以下の、交番電磁界によるエネルギー導入の議論において記載される。
【手続補正１４】
【補正対象書類名】明細書
【補正対象項目名】００１８
【補正方法】変更
【補正の内容】
【００１８】
さらに、本発明に従い使用されるナノスケール粒子は、エネルギー導入のために使用される交番磁界に相関する磁気緩和時間を有さなければならない。さらに、全ての使用粒子の緩和時間は、導入エネルギーの最適な吸収を可能にするために、実質的に同一であるべきである。初めに述べたようにこれは、本発明に従い、粒度分布およびモルフォロジに関して実質的に同じナノスケール粒子の使用により達成される。キュリー温度の制御と同様に、エネルギー導入のために使用される交番磁界に対する磁気緩和時間の適合（τ＝１／２πｆ、τ＝磁気緩和時間、ｆ＝適用周波数）は、有利に、使用される混合金属酸化物粒子の異なる二価金属の種類および特定量の適当な選択により達成される。それゆえ磁気緩和時間を、導入エネルギーを特に有効に利用し得るように、市販の誘導子の周波数に適合させることができる。これに関して適当な交番磁界の周波数は、一般に約３０Ｈｚ〜１００ｍＨｚの範囲である。適当な周波数は、例えば約１００Ｈｚ〜１００ｋＨｚの範囲の中波、および１０ｋＨｚ〜６０ＭＨｚの範囲、とりわけ５０ｋＨｚ〜３ＭＨｚの範囲の高周波である。周波数の選択を、利用できる装置により決定することができる。１つの特別な実施態様において本発明のナノ粒状組成物は、様々な緩和時間τ1、τ2などを有する粒子を含有する。こうして本発明の組成物を多機能にすることができる。
【手続補正１５】
【補正対象書類名】明細書
【補正対象項目名】００１９
【補正方法】変更
【補正の内容】
【００１９】
第２の実施態様において、本発明のナノ粒状組成物を、エネルギー導入のために交番電磁界にさらすことができる。この交番電磁界は、好ましくは約０.３〜３００ＧＨｚの範囲の周波数を有するマイクロ波放射の交番電磁界である。好ましい実施態様において組成物は、同時に直流磁界にさらされ、該磁界は、磁界の強さ約０.００１〜１０テスラを有し得る。エネルギーが、交番電磁界により導入される場合、本発明に従い使用される超常磁性ナノスケール粒子は、有利に、キュリー温度および共振周波数の両方を最適化させることを可能にする。混合金属酸化物粒子中の２つの異なる二価金属の種類および量の選択を通じてキュリー温度を制御するための可能な手段に関して、交番磁界によるエネルギー導入についての先の所見が参照される。さらに、良好なエネルギー利用のために組成物はまた、それらの共振周波数に関して制御される必要がある。なぜなら使用し得るマイクロ波の周波数は、公式に規制されているからである。
【手続補正１６】
【補正対象書類名】明細書
【補正対象項目名】００２０
【補正方法】変更
【補正の内容】
【００２０】
とりわけ、本発明に従い使用される超常磁性ナノスケール粒子は、それらの均一な粒度分布およびモルフォロジにより、既知の粒状組成物による場合のような幅広い分布の周波数集合よりもむしろ、鋭い共振周波数を組成物において達成することを可能にする。これらの既知の組成物において、個々のナノ粒子のマイクロ波吸収の周波数は、決して完全に同じではなく、そうして常に分散粒子の一部分しかマイクロ波エネルギーを吸収せず、その吸収周波数が、実際に適用周波数と適合する。全ての他の粒子は不活性であり、その結果、導入エネルギーは、不充分でしか利用されない。対照的に本発明のナノ粒状組成物は、吸収Ａ(Ｂ,ｆ)および磁界Ｂとの間で、実質的にローレンツ様の関係を有する：Ａ＝Ａ0／[(Ｂ−Ｂ0(ｆ))2＋ΔＢ2]1/2。本発明の組成物中へのマイクロ波吸収は、既知の組成物中よりもはるかに位相干渉性である。従って本発明の組成物中で、分散粒子のかなり大きな割合が、予定周波数を有するマイクロ波放射を吸収することができる。この効果単独で、本発明の組成物は、明確に向上したエネルギー利用を有利に示す。
【手続補正１７】
【補正対象書類名】明細書
【補正対象項目名】００２７
【補正方法】変更
【補正の内容】
【００２７】
１つの特別な実施態様において本発明のナノ粒状組成物は、多機能粒子系を含有する。この系は、２つまたはそれ以上の異なる粒子種を含有し、これらは、これらの吸収最大を異なる周波数で有する。適当な粒子系は、例えば１つの成分が２.４５ＧＨｚで吸収し、もう１つが９００ＭＨｚで吸収する系である。多機能粒子系の唯一の粒子種の選択吸収を得るために、使用される異なる二価金属の種類および量による、並びに／または直流磁界による上記の共振周波数制御を、使用することができる。
【手続補正１８】
【補正対象書類名】明細書
【補正対象項目名】００２９
【補正方法】変更
【補正の内容】
【００２９】
実質的にナノスケール粒子の凝集または合着を防ぐため、および／または本発明の組成物の凝集性相中における粒状相の容易な分散性を保証するために、使用される粒子は、好ましくは表面変性または表面被覆される。粒子は、好ましくは、それらの表面の少なくとも一部の上に、イオノゲン、イオンおよび／または非イオン界面活性基を有する少なくとも１つの化合物を含有する単層または多層被覆を供給される。界面活性基を有する化合物は、好ましくは、無機強酸の塩、例えば硝酸塩および過塩素酸塩、飽和および不飽和脂肪酸、例えばパルミチン酸、マルガリン酸、ステアリン酸、イソステアリン酸、ノナデカン酸、リグノセリン酸、パルミトレイン酸、オレイン酸、リノール酸、リノレン酸およびエレオステアリン酸、第４級アンモニウム化合物、例えばテトラアルキルアンモニウムヒドロキシド、例えばテトラメチルアンモニウムヒドロキシド、シラン、例えばアルキルトリアルコキシシラン、並びにこれらの混合物から選ばれる。DE-A-197 26 282 は、粒子を取り囲む少なくとも２つの殻によるナノスケール粒子の表面変性を記載している。WO 97/38058 は、シランにより表面変性されるナノスケール粒子の製造を記載している。言及した文献の開示を、完全に本明細書の開示に含める。
【手続補正１９】
【補正対象書類名】明細書
【補正対象項目名】００３０
【補正方法】変更
【補正の内容】
【００３０】
表面変性ナノ粒状の粒子が、本発明の組成物中で使用される場合、表面変性剤の含有率は、使用粒子の質量を基準に、一般に１〜５０質量％、好ましくは２〜４０質量％、とりわけ１０〜３０質量％である。
【手続補正２０】
【補正対象書類名】明細書
【補正対象項目名】００３１
【補正方法】変更
【補正の内容】
【００３１】
本発明によるナノ粒状組成物の凝集性相は、好ましくは水、有機溶媒、重合性モノマー、ポリマーおよびこれらの混合物から選ばれる。
適当な有機分散剤は、例えば油、脂肪、ワックス、Ｃ6〜30モノカルボン酸と、一価、二価または三価アルコールとのエステル、飽和アクリルおよび環式炭化水素、脂肪酸、低分子量アルコール、脂肪アルコール、並びにこれらの混合物から選ばれる。これらは、例えばパラフィンおよびパラフィン油、鉱油、一般に８個よりも多い炭素原子を有する直鎖飽和炭化水素、例えばテトラデカン、ヘキサデカン、オクタデカンなど、環式炭化水素、例えばシクロヘキサンおよびデカヒドロナフタレン、ワックス、脂肪酸エステル、シリコーン油などを含む。例えば、直鎖および環式炭化水素並びにアルコールが好ましい。
凝集性相として適当な重合性モノマーおよびポリマーは、接着剤組成物に関する下記で言及される。
【手続補正２１】
【補正対象書類名】明細書
【補正対象項目名】００３２
【補正方法】変更
【補正の内容】
【００３２】
本発明のナノ粒状組成物を、有利に、実質的に一次粒子として分散することができ、そうしてこれは、極端に安定な分散物を形成し得る。流動学的性質を、有利に、分散剤の種類および量に応じて幅広い範囲で変更することができる。そうして液状からゲル状稠度を有する組成物を、適用の望ましい形態に従い製造することができる。「ゲル状」稠度は、液体よりも高い粘度を有し、自立する組成物により示される。即ちそれらは、寸法的に安定化させる外被無しでそれらに付与される形態を保持する。そのような組成物の粘度は、例えば約１〜６０,０００ｍＰａｓの範囲である。
【手続補正２２】
【補正対象書類名】明細書
【補正対象項目名】００３３
【補正方法】変更
【補正の内容】
【００３３】
液状分散剤をベースとする本発明の組成物は、一般に再分散性である。即ち分散粒子を、組成物の乾燥により回収し、次いで、分散性または交番磁界および電磁界についての吸収力における劣化無しに充分に再分散させることができる。
ナノスケール粒子の含有率は、ナノ粒状組成物の全質量を基準に、好ましくは１〜７０質量％、より好ましくは２〜３５質量％、最も好ましくは３〜１０質量％である。交番磁界または電磁界を吸収することによってエネルギーを吸収する、本発明の組成物の非常に良好な能力により、或る量のエネルギーを吸収するために必要な分散粒子の割合は、既知の粒状組成物と比べて明確に減少させることができる。
【手続補正２３】
【補正対象書類名】明細書
【補正対象項目名】００３４
【補正方法】変更
【補正の内容】
【００３４】
好ましい実施態様において本発明の組成物は、接着剤組成物である。接着剤組成物の凝集性相は、接着剤中で使用するために適当な少なくとも１つのポリマー、および／または少なくとも１つの重合性モノマーを含む。
【手続補正２４】
【補正対象書類名】明細書
【補正対象項目名】００３７
【補正方法】変更
【補正の内容】
【００３７】
本発明は、上で定義したような組成物の加熱方法にも関し、その中で組成物は、交番磁界または電磁界にさらされる。
上記のように交番磁界を加熱のために使用する場合、達し得る最大温度またはキュリー温度、および磁気緩和時間の両方を、同時に制御することができる。組成物は、好ましくは、加熱のために３０Ｈｚ〜１００ＭＨｚの範囲の周波数を有する交番磁界にさらされる。適当な周波数は、標準的な誘導子の周波数、例えば１００Ｈｚ〜１００ｋＨｚの範囲の中波、または１０ｋＨｚ〜６０ＭＨｚの範囲、とりわけ５０ｋＨｚ〜３ＭＨｚの範囲の高周波である。上でも述べたように、本発明のナノ粒状組成物は、利用できる電磁放射のエネルギー入力を、特に有効に利用することを可能にする。同じことが、マイクロ波放射の交番電磁界による加熱にあてはまる。０.３〜３００ＧＨｚの範囲の周波数を有するマイクロ波放射を、好ましくは使用する。上記の１００ＭＨｚ〜約２００ＧＨｚの範囲のＩＳＭ周波数のような上記の公式に開放されている、あらゆるマイクロ波周波数が適当である。交番電磁界を加熱のために使用する場合、達し得る最大温度またはキュリー温度、および強磁性の共振周波数の両方を同時に制御し得ることは、既に指摘している。共振周波数を調節するために、約.００１〜１０テスラの磁界の強さを有する直流磁界を、マイクロ波放射に加えて好ましくは使用する。磁界の強さは、好ましくは０.０１５〜０.０４５テスラの範囲、とりわけ０.０２〜０.０６テスラの範囲である。組成物が交番電磁界により加熱される場合、導入エネルギーは、上記の理由により再び、特に有効に利用される。
【手続補正２５】
【補正対象書類名】明細書
【補正対象項目名】００３９
【補正方法】変更
【補正の内容】
【００３９】
従って本発明は、２つの基材表面間で接着層を形成する方法に関し、その中で
i）凝集性相が少なくとも１つの重合性モノマーおよび／または少なくとも１つの熱硬化性ポリマーを含む、上で定義したような組成物を、少なくとも１つの基材表面の少なくとも一部に適用し、
ii）基材表面を、相互に、組成物が適用された領域で接触させ、
iii）基材を、組成物が適用された領域において、交番磁界または電磁界にさらすことにより加熱する。
【手続補正２６】
【補正対象書類名】明細書
【補正対象項目名】００４１
【補正方法】変更
【補正の内容】
【００４１】
方法の別の適当な変形において、接着層を形成するために使用される接着剤系は、本発明のナノ粒状組成物および通常の接着剤、とりわけホットメルト接着剤をベースとし、交番磁界または電磁界により活性化可能なプライマーを含む。この変形において接着剤系は、プライマー層の局所加熱により選択的に活性化される。そのような方法は、熱感受性基材を結合するために特に適している。
【手続補正２７】
【補正対象書類名】明細書
【補正対象項目名】００４２
【補正方法】変更
【補正の内容】
【００４２】
本発明は、上で定義したような組成物を含有する接着層を解離させる方法にも関し、その中では、結合基材を任意に機械負荷の下で相互から分離することができるように、組成物を、交番磁界または電磁界にさらすことにより加熱し、接着層を、熱可塑性接着層の場合に軟化点を超えて加熱し、熱硬化性接着層の場合に逆開裂が生ずる温度に加熱する。
【手続補正２８】
【補正対象書類名】明細書
【補正対象項目名】００４５
【補正方法】変更
【補正の内容】
【００４５】
別の実施態様において接着剤組成物は、その中に分散された熱活性化可能な形態、例えばカプセル化、結晶質、化学的ブロック化、位相的若しくは立体的不活性化、または速度論的不活性化の形態の開裂試薬を含有する。開裂開始成分は、例えば、さらに超常磁性ナノスケール粒子を含有し、接着剤組成物中に分散されているマイクロカプセルの形態で存在する。適当な周波数の交番磁界または電磁界にさらすことにより、該マイクロカプセルを、熱的に開けることができ、そうして接着組成物を分離させることができる。この場合にも、加熱をカプセルに限定することができ、そうして必用なエネルギー入力を、組成物の隅々への均一分布と比べて大幅に削減することができる。
【手続補正２９】
【補正対象書類名】明細書
【補正対象項目名】００４７
【補正方法】変更
【補正の内容】
【００４７】
本発明の組成物は、有利に、多機能的に変性することができる。対応する多機能組成物は、少なくとも２つの異なる種類の超常磁性ナノスケール粒子を含有し、これらは、例えば、それらを個々に加熱し得るような程度で、磁気緩和時間、またはそれらの磁気共振周波数が異なる。１種の粒子の交番磁界による活性化、および他方の種類の粒子の交番電磁界による活性化も、可能である。多機能組成物は、多くの個々の適用に適している。これは、例えば、マイクロカプセル化形態で、少なくとも１つの硬化開始剤および少なくとも１つの開裂開始剤を、別様に活性化可能な粒子と組み合わせて含有する組成物を含む。
以下の実施例は、本発明を決して限定することなく、本発明を説明することが意図される。